(57)【特許請求の範囲】
【請求項１】
（Ｉ）０．０００１〜０．１ｍｍｏｌ／ｇの酸を含む水とＲ1ＯＨ（Ｒ1は炭素数１〜４のアルキル基を示す）で示されるアルコールとの混合溶媒中でＣＨ3Ｓｉ（ＯＲ2）3（Ｒ2は炭素数１〜３のアルキル基）で示されるオルガノシランを加水分解反応させる工程、
（ＩＩ）次いで、工程（Ｉ）で得られたオルガノシラン加水分解物に、この加水分解物と接触後に二層分離する有機溶剤と強酸とを接触させて上記加水分解物を縮合させる工程、
（ＩＩＩ）その後、工程（ＩＩ）で得られた縮合主成物をアルカリ性雰囲気下で重合させる工程
を含むことを特徴とするポリメチルシルセスキオキサンの製造方法。
【請求項２】
工程（Ｉ）において、ＣＨ3Ｓｉ（ＯＲ2）3で示されるオルガノシランを、酸を含む水とＲ1ＯＨで示されるアルコールとの混合溶媒１ｇに対し０．１〜２ｍｍｏｌの比率で接触させて加水分解させることを特徴とする請求項１記載の製造方法。
【請求項３】
工程（ＩＩ）において、オルガノシラン加水分解物と、有機溶剤と、強酸とを重量比１：０．１〜１０：０．１〜１０の割合で接触させることを特徴とする請求項１又は２記載の製造方法。
【発明の詳細な説明】
【０００１】
【発明の属する技術分野】
本発明は、メチルトリアルコキシシランを原料としたポリメチルシルセスキオキサンの製造方法に関し、特に高分子でありながらも種々の溶剤に対する可溶性を有し、保存安定性に優れたポリメチルシルセスキオキサンの製造方法に関するものである。
【０００２】
【従来の技術及び発明が解決しようとする課題】
シリコーンポリマーはその構成単位により多くの様態をとることができる。よく知られた形態の一つにレジンがあるが、これはＲＳｉＯ3/2を主単位としたポリマーであり、これを硬化させると高硬度、高弾性率の材料が得られることから表面保護用被膜形成材として使われる。これらレジンは末端に加水分解性基或いは水酸基を有する低分子量のポリマーであり、硬化時にはこれら末端基が縮合し、硬い皮膜を形成する。しかし、低分子量シリコーンレジンを用いた場合、この末端基の縮合によって水やアルコールが生成し、また縮合が過度に進行し硬すぎる皮膜となるため、亀裂が生じやすい。この欠点を改良するには、高分子量化させて硬化性基である加水分解性基或いは水酸基を減少させる方法が考えられる。しかし、通常の方法では高分子量化過程での分子間縮合反応を制御することが困難であり、その結果ゲル化を引き起こす。そこで、このようなゲル化を回避する様々な方法が提案されている。
【０００３】
メチルトリクロロシランを加水分解してポリメチルシルセスキオキサン（以下、ＰＭＳＱという場合がある）を得る方法としては、アミン存在下でケトンとエーテルを溶媒に用いる方法（特開昭５３−８８０９９号公報）やアルカリ金属カルボン酸塩存在下で加水分解する方法（特開平３−２２７３２１号公報）が提案されているが、原料のメチルトリクロロシランは揮発性が高く、また空気中の湿気で容易に加水分解を起こし、腐食性ガスである塩化水素を発生するなど取り扱いが困難であるという欠点を有する。
【０００４】
メチルトリアルコキシシランを原料とした方法では、アルカリ加水分解によるＰＭＳＱパウダー製造法（特開昭６３−７７９４０号公報）が提案されているが、このパウダーは溶剤に不溶性の粒状ゲルであり、被膜形成材には不適である。被膜形成材として塩酸とエタノールとの混合溶媒中でＰＭＳＱの溶液を製造する方法（Ｊ．Ｐｏｌｙｍ，Ｓｅｉ．，ＰａｒｔＡ．Ｐｏｌｙｍ．Ｃｈｅｍ．１９９５，３３，７５１）が提案されているが、このＰＭＳＱは部分加水分解物であり、保存安定性が低いという問題を有している。
【０００５】
特開平２−３６２３４号公報にはシリコーン感圧接着剤となるシリコーン樹脂組成物を、加水分解性基の数や置換基の異なる数種類のシランを酸を加え加水分解させ、酸触媒の存在下重縮合させ、アルカリ触媒の存在下で重縮合させて製造し得ることが記載されているが、具体的な開示は何もなく、樹脂の構造も大きく異なるものであり、樹脂を高分子量化させるものでもない。
【０００６】
本発明は、上記事情に鑑みなされたもので、特に高分子でありながらも種々の溶剤に対して可溶性を有し、保存安定性に優れたポリメチルシルセスキオキサンの製造方法を提供することを目的とする。
【０００７】
【課題を解決するための手段及び発明の実施の形態】
本発明者らは、上記目的を達成するため、メチルトリアルコキシシランを原料としたＰＭＳＱの製造方法において、特に高分子でありながらも可溶性に優れたＰＭＳＱを製造する方法を検討した結果、特定の比率の酸を含む水とアルコールからなる溶媒中でメチルトリアルコキシシランを加水分解し、次いで加水分解物を強酸を触媒として縮合させた後、さらにアルカリ重合を行うという方法で、保存安定性に優れた高重合度の可溶性のＰＭＳＱが得られることを見い出し、本発明を完成した。
【０００８】
即ち、本発明は、
（Ｉ）０．００１〜０．１ｍｍｏｌ／ｇの酸を含む水とＲ1ＯＨ（Ｒ1は炭素数１〜４のアルキル基を示す）で示されるアルコールとの混合溶媒中でＣＨ3Ｓｉ（ＯＲ2）3（Ｒ2は炭素数１〜３のアルキル基）で示されるオルガノシランを加水分解反応させる工程
（ＩＩ）次いで、工程（Ｉ）で得られたオルガノシラン加水分解物に、この加水分解物と接触後に二層分離する有機溶剤と強酸とを接触させて上記加水分解物を縮合させる工程
（ＩＩＩ）その後、工程（ＩＩ）で得られた縮合主成物をアルカリ性雰囲気下で重合させる工程
を含むことを特徴とするポリメチルシルセスキオキサンの製造方法を提供する。
【０００９】
以下、本発明につき更に詳しく説明する。
本発明のポリメチルシルセスキオキサンの製造方法は、
（Ｉ）加水分解工程
（ＩＩ）縮合工程
（ＩＩＩ）重合工程
の３つの工程を含む。
【００１０】
（Ｉ）加水分解工程
工程（Ｉ）は、原料として、（ａ）水、（ｂ）Ｒ1ＯＨ（Ｒ1は炭素数１〜４のアルキル基）で示されるアルコール、（ｃ）酸、（ｄ）ＣＨ3Ｓｉ（ＯＲ2）3（Ｒ2は炭素数１〜３のアルキル基）で示されるオルガノシランを使用し、酸（ｃ）を含む水（ａ）とアルコール（ｂ）との混合溶媒（加水分解溶媒）中でオルガノシラン（ｄ）を加水分解するものである。
【００１１】
ここで、（ａ）水については特に限定はないが、（ｃ）酸の触媒作用を阻害するような不純物を含まない点でイオン交換水であることが好ましい。（ｂ）Ｒ1ＯＨは、炭素数が１〜４の低級アルコールであり、具体的にはメタノール、エタノール、プロパノール、イソプロパノール、ブタノール、イソブタノール、ｓ−ブタノール、ｔ−ブタノールであり、これらは単独で使用しても２種以上を混合して使用しても良い。（ａ）水と（ｂ）Ｒ1ＯＨの比率は特に限定されないが、（ａ）／（ｂ）＝１０／９０〜９０／１０、特に２５／７５〜７５／２５（重量比）であることが好ましい。（ａ）水がこれよりも少ない場合は、工程（ＩＩ）でゲル化を起こし易く、ＰＭＳＱの収率が低くなり、（ｂ）Ｒ1ＯＨがこれよりも少ない場合には、混合溶剤に対する（ｄ）ＣＨ3Ｓｉ（ＯＲ2）3の溶解性が低いために均一な加水分解物溶液が得られず、工程（Ｉ）でゲル化物を生じ易く、ＰＭＳＱの収率が低下するおそれがある。（ｃ）酸は加水分解能があればその種類は特に限定はないが、具体的には硫酸、硝酸、塩化水素、リン酸等の無機酸やカルボン酸のような有機酸が挙げられる。（ｃ）酸の量は加水分解反応が進行する量であり、（ａ）と（ｂ）の混合溶媒中において０．０００１〜０．１ｍｍｏｌ／ｇとなる量であり、好ましくは０．００１〜０．０１ｍｍｏｌ／ｇである。０．０００１ｍｍｏｌ／ｇ未満では工程（ＩＩ）でのゲル化、０．１ｍｍｏｌ／ｇより多い場合は工程（Ｉ）でのゲル化が起きやすく、可溶性のＰＭＳＱが得られにくくなる。なお、ゲル化の機序は明らかではないが、酸濃度が低い場合、ＳｉＯＨとＳｉＯＲを有する部分加水分解モノマーが生成し、このＳｉＯＨとＳｉＯＲの縮合速度の違いによって工程（ＩＩ）でゲル化すると考えられる。これに対して、酸濃度が高い場合は、加水分解によって生成したシラノールが縮合反応を起こし、多官能オリゴマーを生成し、これが次工程の縮合反応で不規則な架橋を形成しゲルを生じるのではないかと考えられる。
【００１２】
（ｄ）ＣＨ3Ｓｉ（ＯＲ2）3は、Ｒ2が炭素数１〜３のアルキル基で示されるメチルトリアルコキシシランであり、具体的にはメチルトリメトキシシラン、メチルトリエトキシシラン、メチルトリプロポキシシラン等が挙げられるが、加水分解のし易さと入手の容易さからメチルトリメトキシシランが好ましい。（ｄ）ＣＨ3Ｓｉ（ＯＲ2）3の加水分解物は、（ｄ）ＣＨ3Ｓｉ（ＯＲ2）3を（ａ）と（ｂ）と（ｃ）から成る加水分解溶媒１ｇに対し０．１ｍｍｏｌ〜２ｍｍｏｌの比率で接触させることが好ましく、より好ましくは０．５ｍｍｏｌ〜１ｍｍｏｌの範囲である。０．１ｍｍｏｌ未満では生産性が低すぎ、２ｍｍｏｌより多いと工程（ＩＩ）でゲル化を起こし易くなり、ＰＭＳＱを効率よく得ることが難しくなるおそれがある。
【００１３】
次に、加水分解の方法については、まず（ａ）と（ｂ）と（ｃ）から成る加水分解溶媒を調製し、これに（ｄ）を接触させ、加水分解を行うが、この加水分解の任意の時点において加水分解溶媒に対する（ｄ）の加水分解物と（ｄ）の和が２ｍｍｏｌ／ｇを超えない濃度で接触させるのが好ましく、２ｍｍｏｌ／ｇを超えた場合はゲルが生成し易くなる。接触させる装置には制限はないが、具体的には回分式攪拌反応槽やフローミキサーが挙げられる。反応温度には特に制限はなく、具体的にはメチルトリメトキシシランの場合は２５℃で反応を行うが、加水分解速度を調節するため混合反応溶媒の沸点と混合反応溶媒が凝結しない温度の間で加水分解を行っても良い。なお、加水分解時間は、通常数秒〜１時間である。
【００１４】
（ＩＩ）縮合工程
工程（ＩＩ）は、上記工程（Ｉ）で得られたオルガノシラン加水分解物に、この加水分解物と接触後に二層分離する有機溶剤（ｅ）と強酸（ｆ）とを接触させて上記加水分解物を縮合させる工程である。
【００１５】
ここで、（ｅ）は接触後に二層分離する有機溶剤であれば特に限定されないが、具体的にはベンゼン、トルエン、キシレン等の芳香族系溶剤、ヘキサン、ヘプタン、オクタン、ノナン、デカン等の飽和炭化水素溶剤が挙げられる。（ｆ）は工程（Ｉ）で得られたメチルトリアルコキシシランの加水分解物に対する縮合能を有する強酸であれば特に限定されないが、具体的には硫酸、硝酸、塩化水素メタンスルホン酸、トリフロロメタンスルホン酸のような有機酸が挙げられ、特に不揮発性かつ強酸である硫酸が好ましい。
【００１６】
（ｅ）有機溶剤の量は、生成するＰＭＳＱを溶解し液体状態を保てる量であればよいが、好ましくは（ｄ）の加水分解物に対する重量比が０．１〜１０が好ましい。０．１未満では有機溶剤層中の加水分解縮合物の濃度が高すぎて粘稠な溶液となるために取り扱いが困難となり、また工程（ＩＩＩ）でゲル化を起こし易くなる。また、１０より多く加えると、後述する工程（ＩＩＩ）の後に得られる溶液中のＰＭＳＱの濃度が極端に希薄となり、ＰＭＳＱを被膜或いはキャスト形成する際には大量の溶剤を留去する工程が別途必要となる場合がある。（ｆ）強酸の量は、工程（Ｉ）で得られた加水分解物を縮合させることが出来る量であればよいが、好ましくは（ｄ）の加水分解物に対する重量比で０．１〜１０であり、より好ましくは０．５〜５である。０．１未満では縮合が遅く、工程（ＩＩＩ）でゲル化を起こし易くなる。これはＳｉＯＨ基やＳｉＯＲ基が多く残存するためと考えられる。また、１０より多く加えても、得られるＰＭＳＱの物性や特性に大きな差は見られない。ｐＨは３以下、特に２以下であることが好ましい。
【００１７】
次に縮合の方法については、接触の順序はメチルトリアルコキシシランの加水分解物に（ｅ）有機溶剤を加えた後に（ｆ）強酸を接触させるか、或いはメチルトリアルコキシシランの加水分解物に（ｅ）と（ｆ）を同時に接触させることが好ましいが、これは（ｅ）が反応系内に存在することによって縮合反応によって生成したメチルトリアルコキシシランの加水分解縮合物を溶解し、攪拌可能な液体状態を維持することが出来るからである。接触させる装置には制限はないが、具体的には回分式攪拌反応槽やフローミキサーが挙げられる。なお、縮合反応温度は室温〜有機溶媒の沸点が好ましく、反応時間は通常１分〜１０時間である。
【００１８】
（ＩＩＩ）重合工程
工程（ＩＩＩ）は、上記工程（ＩＩ）で得られた縮合主成物をアルカリ性雰囲気下で重合させる工程である。
【００１９】
アルカリ性雰囲気とするには、アルカリを加えればよく、（ｇ）アルカリは、上記の工程（ＩＩ）で得られたメチルトリアルコキシシランの加水分解縮合物をさらに縮合させる能力を有すれば特に限定されないが、具体的にはＬｉＯＨ，ＮａＯＨ，ＫＯＨ等のアルカリ金属水酸化物、Ｃａ（ＯＨ）2、Ｍｇ（ＯＨ）2等のアルカリ土類金属水酸化物、アミン類、ＮＨ3等が挙げられ、量は反応系内がアルカリ性になる量であれば特に制限されない。ｐＨは７を超えればよく、好ましくは８以上、特に好ましくは１０以上である。
【００２０】
次に、縮合の方法について述べると、工程（ＩＩ）で得られた溶液は、ＰＭＳＱを含む有機溶剤相と酸を含む２相系であり、これに（ｇ）アルカリを加えても良いが、（ｇ）アルカリの量を必要最小限にするために酸を含む層を分離後、ＰＭＳＱを含む有機溶剤相を水洗し、（ｇ）アルカリを加えるのが好ましい。なお、反応温度は室温〜有機溶媒の沸点が好ましく、反応時間は通常１分〜１０時間である。
【００２１】
本発明によれば、ゲルパーミエーションクロマトグラフィーによる標準ポリスチレン換算の重量平均分子量１００００以上の範囲で占められる部分が５０％以上、特に６０％以上存在する上記の（ｅ）有機溶剤に可溶なＰＭＳＱレジンを得ることが出来る。また、（ｅ）有機溶剤を除去し、固体化することも可能であり、また得られた固体を（ｅ）有機溶剤及び（ｅ）以外のケトン類、エーテル類、エステル類、アルコール類等の溶剤で再溶解することも可能である。得られた溶液は貯蔵安定性が良く、固体状態とした場合でも長期にわたって溶剤可溶性を失わない。また、29Ｓｉ−ＮＭＲによるＣＨ3ＳｉＯ3/2（＝Ｔ３）単位に対するＣＨ3Ｓｉ（ＯＲ）2Ｏ1/2（＝Ｔ１）単位とＣＨ3Ｓｉ（ＯＲ）Ｏ2/2（＝Ｔ２）単位の和の比率が０．２５以下であるような縮合度の高い構造のＰＭＳＱを得ることが出来る。
【００２２】
【発明の効果】
本発明によれば、高分子でありながら種々の溶剤に対して可溶であり、しかも安定性に優れたポリメチルシルセスキオキサンを得ることができ、このような高縮合度の可溶性ポリメチルシルセスキオキサンは、各種物品の汚れや擦り傷防止膜や半導体の材料として好適に用いることが出来る。
【００２３】
【実施例】
以下、実施例及び比較例を示し、本発明を具体的に説明するが、本発明は下記の実施例に制限されるものではない。なお、下記例で用いた用語について説明すると、下記の通りである。
・重量平均分子量
重量平均分子量は東ソーＧＰＣ装置で算出されたスチレン換算の値である。
・29Ｓｉ−ＮＭＲ分析
シリコーンレジンの構成単位比率は、29Ｓｉ−ＮＭＲにより測定された値である。
・固形分
固形分はＰＭＳＱ溶液中を循環オーブン中で１０５℃で３時間加熱した後の残存量である。
・収率
溶液中のＰＭＳＱの構造を（ＭｅＳｉＯ3/2）nとして固形分から算出した。
・保存安定性
ＰＭＳＱ溶液を硼珪酸ガラス瓶中で３ヶ月間室温で保存し、濾紙濾過によりゲルを目視確認し、ゲルが認められない場合を良好とする。
【００２４】
［実施例１］
１０Ｌの３口フラスコにイオン交換水１９００ｇ、メタノール１９００ｇ、硫酸１ｇを加え、攪拌下２５℃でメチルトリメトキシシラン４００ｇを加え、加水分解物溶液を得た。これに攪拌下トルエン１０００ｇと硫酸１０００ｇを加え（ｐＨ１）、６０℃で２時間加熱した。室温下に放冷、静置後に下層を分離し、上層に対しイオン交換水１０００ｇでの洗浄を３回行い、メチルトリメトキシシランの加水分解物のトルエン溶液を得た。これに攪拌下１％ＮａＯＨ水溶液２０ｇを加え（ｐＨ１１）、８６℃で３時間反応させた後にイオン交換水２００ｇでの洗浄を５回行い、更に濾紙による濾過を行い、９７６ｇのＰＭＳＱ溶液を得た。
【００２５】
得られた溶液の固形分は１１．１％であり、収率は５５％、固形分の重量平均分子量は３９６０００、ＧＰＣ面積比における重量平均分子量が１００００以上の部分は７１％、29Ｓｉ−ＮＭＲによるＴ１／Ｔ２／Ｔ３比は０．０／１５．７／８４．３であった。
【００２６】
得られた溶液を室温下で３ヶ月保存し、濾紙濾過したが、ゲル化物は認められなかった。また溶媒を減圧除去することによって得られたＰＭＳＱレジンは、室温下で３ヶ月保存した後でもトルエン及びＰＧＭＥＡに可溶であり、ゲルの生成は認められなかった。
【００２７】
得られたＰＭＳＱ溶液を鋼板に塗工し、風乾したところ、均一な膜が形成された。これを２００℃で１時間加熱したが、膜にクラックは認められなかった。
【００２８】
［実施例２〜９］
実施例１と同様にして表１、２に記載の配合で合成を行い、ＰＭＳＱ溶液を得た。
【００２９】
［比較例１］
１０Ｌの３口フラスコにイオン交換水１９００ｇ、メタノール１９００ｇ、硫酸０．０１ｇを加え、攪拌下２５℃でメチルトリメトキシシラン４００ｇを加え、加水分解物溶液を得た。これに攪拌下トルエン１０００ｇと硫酸１０００ｇを加え、６０℃で加熱したところ、３０分で反応槽中全体が軟質のゲルとなった。これは工程Ｉでの生成物が部分加水分解であり、工程ＩＩに於いて不均一な縮合が起きた為と考えられる。これによってＰＭＳＱは得られなかった。
【００３０】
［比較例２］
１０Ｌの３口フラスコにイオン交換水１９００ｇ、メタノール１９００ｇ、硫酸２００ｇを加え、攪拌下２５℃でメチルトリメトキシシラン４００ｇを加えたところ、大量の固体状ゲルが生成した。これは高濃度の硫酸によって加水分解物が順次縮合し、高分子化したためと考えられる。これによってＰＭＳＱは得られなかった。
【００３１】
［比較例３］
１０Ｌの３口フラスコにイオン交換水３８００ｇ、硫酸１ｇを加え、攪拌下２５℃でメチルトリメトキシシラン４００ｇを加えたところ、二層に分離し、界面でゲルが発生した。さらに攪拌を続けたところ、白色の固体ゲルが大量に生成した。これによってＰＭＳＱ溶液は得られなかった。
【００３２】
【表１】
0003724556.tif 000002
【００３３】
【表２】
0003724556.tif 000003
【００３４】
【表３】
0003724556.tif 000004